(57)【特許請求の範囲】
【請求項１】
グリセリンからグリコールを製造する方法であって、銅を成分として含有する触媒を用い、大気圧下又は０．２〜０．４ＭＰａの加圧下、水素共存下で反応させることを特徴とする、グリコール製造方法であって、
グリセリンが脱水されアセトールが生成される第一段反応が１５０〜２６０℃で行われ、生成されたアセトールに水素が添加されグリコールが生成する第二段反応が１００〜２２０℃で行われ、反応に供給される原料モル数に対する反応に供給される水素のモル数の比が、２０から４００であることを特徴とする、グリコール製造方法。
【請求項２】
前記反応を大気圧下で行うとき、グリセリンが脱水されアセトールが生成される第一段反応が１５０〜２４３℃で行われ、生成されたアセトールに水素が添加されグリコールが生成する第二段反応が１２０〜２０９℃で行われ、反応に供給される原料モル数に対する反応に供給される水素のモル数の比が、２０から４００であり、
前記反応が０．２〜０．４ＭＰａの加圧下で行われるとき、グリセリンが脱水されアセトールが生成される第一段反応が２３０〜２６０℃で行われ、生成されたアセトールに水素が添加されグリコールが生成する第二段反応が１５０〜２２０℃で行われ、反応に供給される原料モル数に対する反応に供給される水素のモル数の比が、２０から３０であることを特徴とする、請求項１に記載のグリコール製造方法。
【請求項３】
前記反応が大気圧下で行われるときの、グリセリンが脱水されアセトールが生成される第一段反応と生成されたアセトールに水素が添加されグリコールが生成する第二段反応との反応温度領域が、１０〜８０℃の温度差を有し、
前記反応が０．２〜０．４ＭＰａの加圧下で行われるときの、グリセリンが脱水されアセトールが生成される第一段反応と生成されたアセトールに水素が添加されグリコールが生成する第二段反応との反応温度領域が２０〜１００℃の温度差を有していることを特徴とする請求項１または２に記載の製造方法。
【請求項４】
前記反応が大気圧下で行われるときの、前記第一段反応と前記第二段反応との反応温度
領域が２０〜４０℃の温度差を有し、
前記反応が０．２〜０．４ＭＰａの加圧下で行われるときの、前記第一段反応と前記第二段反応との反応温度領域が３０〜９０℃の温度差を有することを特徴とする請求項１〜３のいずれか一項に記載の製造方法。
【請求項５】
前記反応が大気圧下で行われるときの反応に供給される原料モル数に対する反応に供給される水素のモル数の比が、２０から３００である請求項１〜４のいずれか一項に記載の製造方法。
【請求項６】
前記反応が大気圧下で行われるときの、前記第一段反応が１５０〜２２５℃で行われ、前記第二段反応が１２０〜１７５℃で行われることを特徴とする請求項１〜５のいずれか一項に記載の製造方法。
【請求項７】
前記反応が大気圧下で行われるときの、前記第一段反応が１５０〜２００℃で行われ、前記第二段反応が１２０〜１６０℃で行われることを特徴とする請求項１〜５のいずれか一項に記載の製造方法。
【請求項８】
前記反応が０．２〜０．４ＭＰａの加圧下で行われるときの、前記第一段反応が２４０〜２５０℃で行われ、前記第二段反応が１５０〜１７５℃で行われることを特徴とする請求項１〜４のいずれか一項に記載の製造方法。
【請求項９】
前記グリコールが１，２−プロピレングリコールである請求項１〜８のいずれかに記載の製造方法。
【請求項１０】
請求項９に記載の製造方法を用いてグリセリンを１，２−プロピレングリコールに転化する第一の工程と、第一の工程で製造された１，２−プロピレングリコールをプロパナールに転化する第二の工程と、第二の工程で製造されたプロパナールを１−プロパノールに転化する第三の工程とを含む、１−プロパノールの製造方法。
【請求項１１】
前記第二の工程が、ヘテロポリ酸あるいは、ヘテロポリ酸−触媒担体複合体からなる触媒を用いて行われることを特徴とする請求項１０に記載の製造方法。
【請求項１２】
前記ヘテロポリ酸あるいは、ヘテロポリ酸−触媒担体複合体のヘテロポリ酸がケイタングステン酸、ケイモリブデン酸、リンタングステン酸及びリンモリブデン酸から選ばれるいずれかを含む請求項１１に記載の製造方法。
【請求項１３】
前記ヘテロポリ酸あるいは、ヘテロポリ酸−触媒担体複合体のヘテロポリ酸がケイタングステン酸である請求項１１に記載の製造方法。
【請求項１４】
前記第三の工程が、銅、白金、ニッケル、パラジウム及びルテニウムから選ばれるいずれか１種類以上の触媒成分を含有する水素化触媒を用いて行われることを特徴とする請求項１０〜１３のいずれか１項に記載の製造方法。
【請求項１５】
前記第三の工程が、銅、ニッケル、パラジウムから選ばれるいずれか１種類以上の触媒成分を含有する水素化触媒を用いて行われることを特徴とする請求項１０〜１３のいずれか１項に記載の製造方法。
【発明の詳細な説明】
【技術分野】
【０００１】
本発明は、グリコールの製造方法に関し、隣接する水酸基を持つグリセリンを原料とし、銅を主成分とした触媒を用い、大気圧下又は加圧下で水素を共存させて反応させ、グリコールを製造する方法に関する。また、本発明は、該グリコールを製造する方法を一工程として含む１−プロパノールを製造する方法に関する。
【背景技術】
【０００２】
プロピレングリコールに代表されるグリコール類はポリエステル原料、有機溶媒、反応中間体などとして用いられ化学工業上非常に重要な物質である。現在のプロピレングリコールの工業的製造法は、プロピレンオキサイドの水和による方法が主として行われている。しかし、プロピレンオキサイドの原料であるプロピレンはナフサを主原料とした化石資源由来の化合物であり、昨今の地球温暖化対策が求められる環境問題に対応した製造方法であるとは言えない。【０００３】
近年、グリセリンの脱水反応によりアセトール（ヒドロキシアセトン）を製造する方法（特許文献１）や、アセトールを経由しグリコールを製造する方法（特許文献２）が開示されているが、これらの製造方法は反応が２段階であるため工業的には効率的でない。一方、グリセリンから直接プロピレングリコールを、触媒および水素共存下で製造する方法はこれまでにもすでに報告されている（非特許文献１）が、当該方法は反応圧力が高く反応装置が耐圧装置である必要があることから工業的には設備投資が増大するという問題点を有していた。また、同様に水素共存下でグリセリンから直接プロピレングリコールを合成する方法が開示されているが（特許文献３、４）、比較的高い圧力下で行われており工業的に好ましくなく、更にプロピレングリコールの選択率が満足のいくものではない。他方、大気圧下での反応を行う方法も開示されているが（非特許文献２）、同様にプロピレングリコールの選択率は思わしくない。【０００４】
一方、１−プロパノールは有機溶剤、エステル原料、化成品中間体、医薬品中間体製造用溶媒などとして用いられ、化学工業上重要な物質であるが、これまで低コストで、効率的な製造方法が見つけられていなかった。従来、１−プロパノールは、エチレンのヒドロホルミル化反応によるプロピオンアルデヒドの水添によって得るか（非特許文献３）、あるいは酢酸とプロピレンとの反応から得られるアリルアルコールの水添により得るのが一般的であった（特許文献５）。しかしながら、ヒドロホルミル化反応装置は加圧反応装置でありその建設には大きな設備投資が必要であり、アリルアルコールの原料である酢酸は装置に対する腐食が大きく、耐食性を持たせた設備にはこれも大きな投資が必要であるという問題を有していた。更にこれらの製造方法における原料物質はいずれも化石資源である石油を原料としているため製品の最終形態は二酸化炭素となり近年特に問題となっている地球の気候変動に与える要因の一つとなっている。【０００５】
これについて、再生可能エネルギーとして近年注目を浴びているＢＤＦ（Ｂｉｏ Ｄｉｅｓｅｌ Ｆｕｅｌ）は油脂である動植物油をメタノールと触媒によりメチルエステル（ＦＡＭＥ）にエステル交換して製造されるが、その際多量にグリセリンが副生する。現在この副生グリセリンを有効利用する決定的な手段は見つかっておらず、資源の有効利用という観点から非常に大きな問題であり、当該グリセリンを有効利用する方法が求められている。
【先行技術文献】
【特許文献】
【０００６】
【特許文献１】特開平５−２５５１５７号公報
【特許文献２】米国特許第５４２６２４９号明細書
【特許文献３】国際公開第２００７／０５３７０５号パンフレット
【特許文献４】特開２００７−２８３１７５号公報
【特許文献５】特許第２６６２９６５号公報
【非特許文献】
【０００７】
【非特許文献１】Ａｐｐｌｉｅｄ  Ｃａｔａｌｙｓｉｓ  Ａ  ２８１  ２００５  ２２５−２３１
【非特許文献２】Ｊｏｕｒｎａｌ  ｏｆ  Ｃｈｅｍｉｃａｌ  Ｔｅｃｎｏｌｏｇｙ  ａｎｄ  Ｂｉｏｔｅｃｎｏｌｏｇｙ  ２００８，ＤＯＩ：１０．１００２／ｊｃｔｂ
【非特許文献３】Ｉｎｄｕｓｔｒｉａｌ  Ｏｒｇａｎｉｃ  Ｃｈｅｍｉｓｔｒｙ，  Ｗｉｌｅｙ，  ４ｔｈ  ｅｄｉｔｉｏｎ  ｐ．１３１
【発明の概要】
【発明が解決しようとする課題】
【０００８】
本発明の第一の課題は、上記従来の技術課題を解決することであり、大気圧下、又は加圧下において高い選択率でグリセリンからグリコールを製造する方法を提供することである。また、本発明の第二の課題は、グリセリンの再生利用方法として１−プロパノールを高効率で製造する方法を提供することにある。
【課題を解決するための手段】
【０００９】
本発明者らは鋭意検討の結果、銅を主成分とする触媒を用い反応条件を詳細に検討することにより、大気圧下、又は加圧下においても高い選択率でグリセリンからグリコールを製造する方法を見いだし、本発明を完成するに至った。
また、本発明者らは、グリセリンから製造したグリコール、例えば１，２−プロパンジオールについて、ヘテロポリ酸あるいはヘテロポリ酸および触媒担体複合体を触媒として用いると、１，２−プロパンジオールの脱水反応により隣接する水酸基を持つ水酸基の二級水酸基を選択的に脱水し、エノール体となったものが反応系内で互変異性によりカルボニル体（低級飽和アルデヒド）を生成することを見いだした。
そして、本発明者らはこのような知見に基づき鋭意検討の結果、上記のグリセリンからグリコール、具体的には１，２−プロパンジオールを製造する方法を第一の工程とし、第一の工程で製造された１，２−プロパンジオールをプロパナールに転化する第二の工程と、該プロパナールを１−プロパノールに転化する第三の工程とを含む１−プロパノールの製造方法を見出し、本発明を完成するに至った。【００１０】
本発明のグリコール製造方法は、以下の項（１）から（１３）で定義される。
（１）  グリセリンからグリコールを製造する方法であって、銅を成分として含有する触媒を用い、大気圧下又は加圧下、水素共存下で反応させることを特徴とする、グリコール製造方法。【００１１】
（２）前記反応が大気圧下で行われる（１）に記載の製造方法。【００１２】
（３）  反応に供給される原料モル数に対する反応に供給される水素のモル数の比が、１５０から５００である（２）に記載の製造方法。【００１３】
（４）  反応器内に供給される原料モル数に対する反応器内に供給される水素のモル数の比が、１５０から４００である（２）に記載の製造方法。【００１４】
（５）  反応器内に供給される原料モル数に対する反応器内に供給される水素のモル数の比が、１５０から３００である（２）に記載の製造方法。【００１５】
（６）  前記反応が加圧下で行われる（１）に記載の製造方法。【００１６】
（７）  反応に供給される原料モル数に対する反応に供給される水素のモル数の比が、２０から３０である（６）に記載の製造方法。【００１７】
（８）  グリセリンが脱水されアセトールが生成される第一段反応が１５０〜２６０℃で行われ、生成されたアセトールに水素が添加されグリコールが生成する第二段反応が１００〜２２０℃で行われることを特徴とする（１）から（７）のいずれか１つに記載の製造方法。【００１８】
（９）  前記第一段反応が１５０〜２２５℃で行われ、前記第二段反応が１２０〜１７５℃で行われることを特徴とする（８）に記載の製造方法。【００１９】
（１０）  前記第一段反応が１５０〜２００℃で行われ、前記第二段反応が１２０〜１６０℃で行われることを特徴とする（８）に記載の製造方法。【００２０】
（１１）  前記第一段反応が２３０〜２６０℃で行われ、前記第二段反応が１５０〜２２０℃で行われることを特徴とする（８）に記載の製造方法。【００２１】
（１２）  前記第一段反応が２４０〜２５０℃で行われ、前記第二段反応が１５０〜１７５℃で行われることを特徴とする（８）に記載の製造方法。【００２２】
（１３）  前記グリコールが１，２−プロピレングリコールである（１）から（１２）のいずれかに記載の製造方法。【００２３】
（１４）  （１３）に記載の製造方法を用いてグリセリンを１，２−プロピレングリコールに転化する第一の工程と、第一の工程で製造された１，２−プロピレングリコールをプロパナールに転化する第二の工程と、第二の工程で製造されたプロパナールを１−プロパノールに転化する第三の工程とを含む、１−プロパノールの製造方法。【００２４】
（１５）  前記第二の工程が、ヘテロポリ酸あるいは、ヘテロポリ酸−触媒担体複合体からなる触媒を用いて行われることを特徴とする（１４）に記載の製造方法。【００２５】
（１６）  前記ヘテロポリ酸あるいは、ヘテロポリ酸−触媒担体複合体のヘテロポリ酸がケイタングステン酸、ケイモリブデン酸、リンタングステン酸及びリンモリブデン酸から選ばれるいずれかを含む（１５）に記載の製造方法。【００２６】
（１７）  前記ヘテロポリ酸あるいは、ヘテロポリ酸−触媒担体複合体のヘテロポリ酸がケイタングステン酸である（１５）に記載の製造方法。【００２７】
（１８）  前記第三の工程が、銅、白金、ニッケル、パラジウム及びルテニウムから選ばれるいずれか１種類以上の触媒成分を含有する水素化触媒を用いて行われることを特徴とする（１４）〜（１７）のいずれかに記載の製造方法。【００２８】
（１９）  前記第三の工程が、銅、ニッケル、パラジウムから選ばれるいずれか１種類以上の触媒成分を含有する水素化触媒を用いて行われることを特徴とする（１４）〜（１７）のいずれかに記載の製造方法。
【発明の効果】
【００２９】
本発明により、大気圧下、又は加圧下において高い選択率でグリセリンからグリコールを製造する方法が提供される。また、本発明の１−プロパノールの製造方法により、グリセリンを有効利用する方法が提供される。さらに、本発明の１−プロパノールの製造方法によれば、グリセリンから１−プロパノールを高効率で得ることができる。
【発明を実施するための形態】
【００３０】
本発明のグリコール製造方法は、グリセリンを原料としてグリコールを製造する方法である。グリセリンから製造されるグリコールは、１，２−プロピレングリコールや１，３−プロピレングリコールが挙げられるが、本発明では、１，２−プロピレングリコール（以下、１，２−プロパンジオールともいう）が好適に製造される。
【００３１】
本発明のグリコール製造方法は、大気圧下、又は加圧下で行うことを特徴としている。グリセリンを原料としたグリコールの製造においては、ある程度高い圧力下（２〜２８ＭＰａ）で行われるものであり、圧力が低すぎるとグリセリンの転化率が低くなりグリコールの選択率が低くなることが知られている（例えば特許文献４に記載）。本発明の製造方法は、大気圧下、又は上記文献に記載された圧力よりも低い圧力に設定された加圧下においても特定の反応条件とすることにより、高いグリコールの選択率を維持できるものである。
【００３２】
本発明における大気圧とは、おおよそ１気圧（約０．１ＭＰａ）をいうが、厳密に１気圧のみの条件に限られるものではなく、大気圧の範囲と当業者が理解する範囲は、本発明でいう大気圧の範囲である。
一方、本発明における加圧下とは、０．２〜０．４ＭＰａを意味し、この中でも、反応に特に適している加圧下の圧力としては０．３ＭＰａが挙げられる。
【００３３】
本発明のグリコール製造方法は、水素共存下で反応させることを特徴としている。本発明のグリコール製造方法における水素共存下とは、原料であるグリセリンが触媒に接する際に、水素が存在していることをいう。したがって、原料であるグリセリンと水素を混合した上で反応装置に供給することもでき、触媒に接する際に原料であるグリセリンと水素が存在している状態であれば、それぞれ別々に装置に供給することもできる。本発明では、反応を大気圧下で行う場合には、選択率を向上させる観点から、比較的多量の水素を供給させることが好ましい。一方、反応を加圧下で行う場合には、少量の水素供給量でも高い選択率を得ることができる。
【００３４】
本発明のグリコール製造方法おける水素供給量は、反応を大気圧下で行う場合には、反応器内に供給される原料モル数に対する反応器内に供給される水素のモル数の比が１５０から５００の範囲が好ましい。より好ましいモル数比の範囲としては１５０から４００の範囲であり、さらに好ましくは１５０から３００の範囲である。本発明における水素供給量が上記範囲を満たすことで、更に選択率良くグリコールを製造することが可能となる。
一方、本発明のグリコール製造方法おける水素供給量は、反応を加圧下で行う場合には、反応器内に供給される原料モル数に対する反応器内に供給される水素のモル数の比が２０から３０の範囲が好ましい。本発明における水素供給量が上記範囲を満たすことで、選択率良くグリコールを製造することが可能となること、触媒寿命が延びること、さらに経済的にも好ましい。
【００３５】
また、本発明のグリコール製造方法における水素供給量は、反応を大気圧下で行う場合には、触媒の体積１ｍｌに対する水素流量が３０〜１５０ｍｌ／ｍｉｎ．であることが好ましい。より好ましくは４０〜１２０ｍｌ／ｍｉｎ．であり更に好ましくは５０〜９０ｍｌ／ｍｉｎ．である。本発明における水素供給量が上記の範囲を満たすことで、更に選択率良くグリコールを製造することが可能となり、経済的にも好ましい。一方、本発明のグリコール製造方法における水素供給量は、反応を加圧下で行う場合には、触媒の体積１ｍＬに対する水素流量が０．０１０〜０．０８０Ｌ／ｍｉｎであることが好ましく、０．０２２〜０．０６５Ｌ／ｍｉｎであることが特に好ましい。
【００３６】
本発明のグリコール製造方法は、銅を成分として含有する触媒を用いることを特徴としている。本発明に用いる銅を成分として含有する触媒は市販品、市販品を還元したもの、銅の酸化物、水酸化物、炭酸塩、硝酸塩、酢酸塩などを熱分解したもの、あるいは熱分解後に公知の方法にて還元したもの等、いずれの形態でも触媒として使用することが可能である。
【００３７】
また、本発明のグリコール製造方法に用いる銅を成分として含有する触媒における触媒の担体は特に限定されないが、酸化アルミニウム、酸化クロム、酸化ジルコニウム、二酸化ケイ素等が単独で或いは各々の酸化物を複合した複合酸化物として好適に使用される。また、銅成分の触媒担体への担持方法は、含浸、共沈等公知の方法で行うことが可能である。
【００３８】
本発明のグリコール製造方法に用いる銅を成分として含有する触媒としては、銅−酸化アルミニウム触媒、銅−酸化クロム触媒、銅−酸化ジルコニウム触媒、銅−二酸化ケイ素触媒、銅−酸化アルミニウム−酸化ジルコニウム触媒、銅−酸化アルミニウム−酸化クロム触媒等が挙げられる。その中でも特に銅−酸化アルミニウム触媒、銅−酸化クロム触媒または、銅−酸化アルミニウム−酸化ジルコニウム触媒を用いることが好ましい。
【００３９】
本発明のグリコール製造方法で使用される反応装置は、反応を大気圧下で行わせる場合には、原料となるグリセリンと水素を触媒に接触させ、反応を進行させることができる装置であれば、特に限定されない。たとえば、気相流通反応装置に所定量の触媒前駆体を入れ、これを公知の方法で還元することにより活性な触媒層を気相流通反応装置内に形成させた装置が例示できる。このような装置に、原料のグリセリンと水素を供給し、反応させることによりグリコールを製造することが可能である。
一方、本発明のグリコール製造方法で使用される反応装置は、反応を加圧下で行わせる場合には、例えば、上記の触媒層が形成された気相流通反応装置に加圧循環ブロワのような加圧手段が設けられ、装置内の圧力が調整可能な固定床加圧気相流通反応装置を用いることができる。
【００４０】
本発明のグリコール製造方法では、グリセリンが脱水されアセトールが生成される第一段反応が１５０〜２６０℃、好ましくは１５０〜２５０℃で行われ、生成されたアセトールに水素が添加されグリコールが生成する第二段反応が１００〜２２０℃、好ましくは１００〜１９０℃で行われることが好ましい。
【００４１】
上記のような気相流通反応装置の場合には装置内に触媒層ができるが、触媒層の上層部と下層部で異なった２つの温度で反応が進行するように、反応温度を上記の範囲に制御することが好ましい。これは、グリセリンからグリコールが生成する反応は２段階の反応であり、それぞれの反応が進みやすい温度が存在するためである。
【００４２】
本発明における反応温度は、例えば上記のような触媒層を有する反応装置の場合には、触媒の温度を直接測定することにより測定することが可能である。原料が触媒を下向きに通過する装置の場合、触媒層の上部では上述のとおり第一段反応が行われており、触媒層の上部の表面温度を測定することにより、第一段反応の反応温度を測定することができる。また、触媒層の下部では上述のとおり第二段反応が行われており、触媒層の下部の表面温度を測定することにより、第二段反応の反応温度を測定することができる。
【００４３】
上記２つの反応温度は、反応を大気圧下で行う場合には、前記第一段反応が１５０〜２２５℃で行われ、前記第二段反応が１２０〜１７５℃で行われることがより好ましく、前記第一段反応が１５０〜２００℃で行われ、前記第二段反応が１２０〜１６０℃で行われることがさらに好ましい。
一方、反応を加圧下で行う場合には、前記第一段反応が２３０〜２６０℃で行われ、前記第二段反応が１５０〜２２０℃で行われることがより好ましく、前記第一段反応が２４０〜２５０℃で行われ、前記第二段反応が１５０〜１７５℃で行われることがさらに好ましい。
本発明の第一段反応温度、第二段反応温度が上記の範囲を満たすことで、十分に反応が進み選択率良くグリコールを製造することが可能となり、経済的にも好ましい。
【００４４】
上記２つの反応温度領域は、温度差を有していることが好ましい。それぞれの反応に適した温度が存在するためである。反応を大気圧下で行わせる場合には、１０℃〜８０℃の温度差を有していることが好ましく、２０℃〜４０℃の温度差を有していることが更に好ましい。反応を加圧下で行わせる場合には、２０℃〜１００℃の温度差を有していることが好ましく、３０℃〜９０℃の温度差を有していることが更に好ましい。
【００４５】
本発明のグリコール製造法において、反応を加圧下で行う場合には、上記触媒の量は、通常反応装置内に設けることができる触媒量であれば良いが、上記固定床加圧気相流通反応装置の場合には、触媒重量に対する単位時間当たりのグリセリンのフィード重量（ＷＨＳＶ：Ｗｅｉｇｈｔ Ｈｏｕｒｌｙ Ｓｐａｃｅ Ｖｅｌｏｃｉｔｙ；単位、ｈ-1）で代表され、ＷＨＳＶ値で、０．０５から０．３ｈ-1の範囲で利用可能であり、触媒の寿命及び収率の観点から好ましくはＷＨＳＶ値で、０．１から０．３ｈ-1の範囲であり、更に好ましくはＷＨＳＶ値で、０．２から０．３ｈ-1の範囲であることが好ましい。
【００４６】
上記反応温度領域を制御する方法としては、電気炉、熱風炉、熱媒炉等を用いることにより温度制御することができる。
【００４７】
また、本発明のグリコール製造方法では、原料の反応を十分に行う観点から、原料であるグリコールと水素が触媒に触れている接触時間が、１〜２００秒であることが好ましい。さらに好ましくは５〜１５０秒である。
【００４８】
原料のグリセリンは水分を含んでいても良く、グリセリン中の水分量は任意の範囲で適用可能であり、０〜９８重量％の範囲が好ましく、２０から８０重量％の範囲が更に好ましい。
【００４９】
次に、本発明の１−プロパノールの製造方法について説明する。本発明の１−プロパノールの製造方法は、上記したグリコールの製造方法を１，２−プロパンジオールの製造工程（第一の工程）として含む。さらに、本発明の１−プロパノールの製造方法は、上記第一の工程で製造された１，２−プロパンジオールをプロパナールに転化する第二の工程と、該プロパナールから、１−プロパノールに転化する第三の工程とを含む。
【００５０】
上記第一の工程は、上述したグリコールの製造方法を用いてグリコールを１，２−プロパンジオールに転化する工程である。該工程は上述したグリコールの製造方法で用いる条件をそのまま使用することができる。
【００５１】
上記第二の工程は、第一の工程で製造される１，２−プロパンジオールをプロパナールに転化する工程である。この工程では、ヘテロポリ酸あるいは、ヘテロポリ酸−触媒担体複合体を触媒として用いることが好ましい。ヘテロポリ酸は、ケイ素、リン、ヒ素などのヘテロ原子と、タングステン、バナジウム、モリブデンなどの金属酸素酸骨格からなり、具体的にはケイタングステン酸、ケイモリブデン酸、リンタングステン酸、リンモリブデン酸などが好ましく例示でき、ケイタングステン酸であることがより好ましい。
【００５２】
また、ヘテロポリ酸は、遊離のヘテロポリ酸であってもよく、プロトンの一部もしくはすべてを他のカチオンで置き換えて、ヘテロポリ酸の塩として使用することもできる。従って、本発明で言うヘテロポリ酸とはこれらのヘテロポリ酸の塩も含まれる。プロトンと置換可能なカチオンとしては、例えば、アンモニウム、アルカリ金属、アルカリ土類金属などが挙げられる。
【００５３】
ヘテロポリ酸は無水物であってもよく、結晶水含有物であってもよいが、無水物の方がより反応が早く、また副生成物の生成が抑制され好ましい。結晶水含有物の場合、予め減圧乾燥や溶媒との共沸脱水等の脱水処理を行なうことにより無水物と同様の効果を得ることができる。
【００５４】
ヘテロポリ酸を触媒として用いることで、一般的に用いられる触媒である酸化アルミニウム、二酸化ケイ素、シリカ−アルミナなどの触媒と比較して、１，２−プロパンジオールの転化率、プロパナール選択率ともに高い数値を示し、結果としてプロパナールを良好な収率で製造することができる。特にケイタングステン酸を触媒に用いた場合には、更に高いプロパナール選択率を示す。なお、上記触媒として、ヘテロポリ酸を複数種用いることもできる。
【００５５】
上記ヘテロポリ酸−触媒担体複合体は、上記ヘテロポリ酸を、通常触媒担体として用いられる触媒担体に担持させたものである。上記触媒担体としては、酸化アルミニウム、二酸化ケイ素、活性炭などが好ましく例示できる。本発明では触媒担体として二酸化ケイ素を用いることがより好ましい。また、上記触媒担体を複数種用いることもできる。なお、ヘテロポリ酸はその分子サイズが大きいため、安定な担体に物理的に固定して使用する場合が多く、後述の実施例でもヘテロポリ酸−触媒担体複合体として用いているが、ヘテロポリ酸自体の触媒活性は、触媒担体の有無に左右されるものではなく、ヘテロポリ酸を担体に担持させることなく使用しても、同様の効果を奏する。
【００５６】
上記ヘテロポリ酸−触媒担体複合体の具体例は、ケイタングステン酸−酸化アルミニウム複合体、ケイタングステン酸−二酸化ケイ素複合体、ケイタングステン酸−活性炭複合体、ケイモリブデン酸−酸化アルミニウム複合体、ケイモリブデン酸−二酸化ケイ素複合体、ケイモリブデン酸−活性炭複合体、リンタングステン酸−酸化アルミニウム複合体、リンタングステン酸−二酸化ケイ素複合体、リンタングステン酸−活性炭複合体、リンモリブデン酸−酸化アルミニウム複合体、リンモリブデン酸−二酸化ケイ素複合体、リンモリブデン酸−活性炭複合体などが挙げられる。好ましくは、ケイタングステン酸−酸化アルミニウム複合体、ケイタングステン酸−二酸化ケイ素複合体、ケイタングステン酸−活性炭複合体、ケイモリブデン酸−二酸化ケイ素複合体、リンタングステン酸−二酸化ケイ素複合体、リンモリブデン酸−二酸化ケイ素複合体であり、より好ましくはケイタングステン酸−二酸化ケイ素複合体である。
【００５７】
上記ヘテロポリ酸は市販品あるいは公知の方法にて調合したもの等、いずれの形態のものでも触媒として使用することが可能である。同様に上記ヘテロポリ酸−触媒担体複合体についても市販品、当該ヘテロポリ酸の市販品あるいは公知の方法にて調合したものなどを触媒担体に担持させたもの等、いずれの形態のものでも触媒として使用することが可能である。
【００５８】
ヘテロポリ酸−触媒担体複合体における触媒担体へのヘテロポリ酸成分の担持方法は含浸法、共沈法等公知の方法を用いることが可能である。例えば、ケイタングステン酸等のヘテロポリ酸を触媒担体成分である二酸化ケイ素に含浸することによって得られる固体を乾燥して得られる複合体が触媒として使用可能である。
【００５９】
また、ヘテロポリ酸−触媒担体複合体における、ヘテロポリ酸：触媒担体の含有比は、重量比で０．５：９９．５から、５０：５０とすることが好ましい。ヘテロポリ酸：触媒担体中のヘテロポリ酸の含有比が０．５から５０である場合、十分な触媒活性を得ることができ、触媒活性が短時間で低下することを防げる。
【００６０】
上記第二の工程は、隣接する水酸基を持つ１，２−プロパンジオールを上記ヘテロポリ酸あるいは、ヘテロポリ酸−触媒担体複合体を触媒として用いることで、１，２−プロパンジオールの二級水酸基のみを選択的に脱離させ、生成したエノール中間体が互変異性によりカルボニル体に異性化することによってプロパナールが生成することが特徴である。
【００６１】
上記第二の工程に供される１，２−プロパンジオールには、水分が含まれていてもよい。１，２−プロパンジオールを含む原料中の水分含有量は、０〜９５重量％の範囲が好ましく、０〜７０重量％の範囲がより好ましく、０〜３０重量％の範囲が最も好ましい。
【００６２】
上記第二の工程で使用される反応装置は特に限定されないが、工業的には、原料をガス化して適当な触媒層を通過させておこなう形式の気相流通反応が可能な装置が好ましい。気相流通反応装置を用いる場合、たとえば、気相流通反応装置に所定量の触媒を入れ、これを公知の方法で前処理することにより活性な触媒層を気相流通反応装置内に形成させる。これにより、１，２−プロパンジオールをガス化し、供給することによりプロパナールを製造することが可能である。
【００６３】
また、上記触媒の前処理は、触媒層を活性化させることができる公知の方法を用いることができ、例えば、窒素気流中、２００℃で１時間程度熱処理することにより、触媒層を活性化させることが挙げられる。
【００６４】
上記第二の工程の反応温度は、１４０℃〜３００℃の温度範囲、すなわち、１，２−プロパンジオールが気相状態として存在する温度が好適である。反応を十分に進行させるためには１４０℃以上が好ましく、生成物選択率を良好に保つためには３００℃以下が好ましい。より好ましい温度範囲としては１６０℃〜２４０℃の範囲であり、より収率が高くなることから、１８０℃〜２４０℃の範囲が更に好ましく、２００℃〜２２０℃の範囲が最も好ましい。
【００６５】
上記第二の工程で用いる触媒の量及び該工程の反応時間は、触媒重量に対する単位時間当たりの１，２−プロパンジオールのフィード重量（ＷＨＳＶ：Ｗｅｉｇｈｔ Ｈｏｕｒｌｙ Ｓｐａｃｅ Ｖｅｌｏｃｉｔｙ；単位、ｈ-1）で代表され、ＷＨＳＶ値で、０．１から２０ｈ-1の範囲で利用可能であり、触媒の寿命及び収率の観点から好ましくはＷＨＳＶ値で、０．５から７ｈ-1の範囲であり、更に好ましくはＷＨＳＶ値で、１から６ｈ-1の範囲である。後述するように、本発明の１−プロパノールの製造方法を一つの反応装置で行う場合には、この第二の工程が行われる反応装置内の触媒層における反応時間が上記の範囲に収まるように第一の工程における原料のフィード量と水素の供給量を調節することが好ましい。
【００６６】
上記第三の工程は、第二の工程で製造されるプロパナールを１−プロパノールに転化する工程であり、この工程は公知の方法を特段の限定なく用いることができる。例えば触媒として銅、白金、ニッケル、パラジウム、ルテニウムから選ばれるいずれか１種類以上の触媒成分を含有する水素化触媒を用いる工程を用いることができる。
このような工程を行わせる反応装置としては、特段の限定なく公知のものを用いることができ、上記第二の工程で用いられる気相流通反応が可能な装置が好ましい。気相流通反応装置を用いる場合、たとえば、気相流通反応装置に所定量の水素化触媒を入れ、これを公知の方法で前処理することにより活性な触媒層を気相流通反応装置内に形成させる。これにより、プロパナールを転化して１−プロパノールを製造することが可能である。
【００６７】
上記の水素化触媒としては、銅、ニッケル及びパラジウムから選ばれるいずれか１種類以上を成分として含有する触媒が好ましく用いられる。銅を成分として含有する触媒を一例として具体的に説明すると、市販品、市販品を還元したもの、銅の酸化物、水酸化物、炭酸塩、硝酸塩、酢酸塩などを熱分解したもの、あるいは熱分解後に公知の方法にて還元したもの等、いずれの形態でも触媒として使用することが可能である。
【００６８】
また、水素化触媒における触媒の担体は特に限定されないが、酸化アルミニウム、酸化クロム、酸化ジルコニウム、二酸化ケイ素等が単独で或いは各々の酸化物を複合した複合酸化物として好適に使用される。また、銅などの成分の触媒担体への担持方法は、含浸、共沈等公知の方法で行うことが可能である。
【００６９】
水素化触媒として好ましく用いられる触媒としては、銅−酸化アルミニウム触媒、銅−酸化クロム触媒、銅−酸化ジルコニウム触媒、銅−二酸化ケイ素触媒、銅−酸化アルミニウム−酸化ジルコニウム触媒、銅−酸化アルミニウム−酸化クロム触媒等が挙げられる。その中でも特に銅−酸化アルミニウム触媒、銅−酸化クロム触媒、銅−酸化アルミニウム−酸化ジルコニウム触媒、または、ラネーニッケル触媒、ラネーコバルト触媒、ラネー銅触媒、パラジウム−活性炭触媒、白金−活性炭触媒等が挙げられる。
【００７０】
上記触媒の量は、通常反応装置内に設けることができる触媒量であれば良いが、上記気相流通反応装置の場合には、触媒重量に対する単位時間当たりのプロパナールのフィード重量（ＷＨＳＶ：Ｗｅｉｇｈｔ Ｈｏｕｒｌｙ Ｓｐａｃｅ Ｖｅｌｏｃｉｔｙ；単位、ｈ-1）で代表され、ＷＨＳＶ値で、０．１から２０ｈ-1の範囲で利用可能であり、触媒の寿命及び収率の観点から好ましくはＷＨＳＶ値で、０．５から７ｈ-1の範囲であり、更に好ましくはＷＨＳＶ値で、１から６ｈ-1の範囲であることが好ましい。
上記第三の工程は、反応温度を１００〜２４０℃に設定することが好ましく、１２０℃〜２００℃に設定することが特に好ましい。
【００７１】
上記第三の工程における水素供給量は、反応器内に供給される原料（プロパナール）のモル数に対する反応器内に供給される水素のモル数の比が０．１〜５００の範囲が好ましい。より好ましいモル数比の範囲としては０．１〜４００の範囲であり、さらに好ましくは０．１〜３００の範囲である。本発明における水素供給量が上記範囲を満たすことで、更に選択率良く１−プロパノールを製造することが可能となり、経済的にも好ましい。本発明の１−プロパノールの製造方法を後述する一つの反応装置を用いて行う場合には、この第三の工程が行われる触媒層におけるプロパナールと水素の供給量が上記の範囲に収まるように第一の工程における原料のフィード量と水素の供給量を調節することが好ましい。
【００７２】
本発明の１−プロパノールの製造方法は、上記の通り３つの工程を含むが、各工程はそれぞれ別の反応装置で行われてもよいし、一つの反応装置で反応を行わせてもよい。
本発明の１−プロパノールの製造方法で使用される反応装置は上記の通り特に限定されない。たとえば、気相流通反応装置を３基用い、各々、グリセリンの１，２−プロパンジオールへの転化、１，２−プロパンジオールのプロパナールへの転化、プロパナールの１−プロパノールへの転化に用いることにより、グリセリンから１−プロパノールを製造することが可能である。
【００７３】
また他法としては、例えば気相反応装置のような反応装置１基で１−プロパナールを製造する方法も挙げられる。具体的には、反応装置内に触媒層を３層設け、該反応装置の上部にグリセリンを１，２−プロパンジオールに転化するための触媒を充填し、該反応装置の中部に１，２−プロパンジオールをプロパナールに転化するための触媒を充填し、該反応装置の下部にプロパナールを１−プロパノールに転化するための触媒を充填する。そして、該反応装置の上部から原料であるグリセリン及び水素を同時に供給することによってグリセリンから１−プロパノールを製造することが可能である。
【００７４】
この場合の１−プロパノール製造方法の反応時間は、触媒層体積に対する単位時間当たりの原料フィード体積（ＷＨＳＶ：Ｗｅｉｇｈｔ Ｈｏｕｒｌｙ Ｓｐａｃｅ Ｖｅｌｏｃｉｔｙ；単位、ｈ-1）で代表され、ＷＨＳＶ値で、０．１〜２０ｈ-1の範囲で利用可能であり、好ましくはＷＨＳＶ値で、０．５〜７ｈ-1の範囲であり、更に好ましくはＷＨＳＶ値で、１〜６ｈ-1の範囲である。各触媒層においてこのような範囲に収まるように、原料のフィード量及び水素の供給量を調整することが好ましい。また、各触媒層の触媒の種類や温度条件は上記の各工程で記載した条件を用いることができる。さらに、原料として用いるグリコールの水分含有量も上記のグリコールの製造方法で記載した条件を用いることができる。
【００７５】
さらに別の方法として、以下に示す気相反応装置のような反応装置を２つ用いる方法も挙げられる。第１の反応装置には触媒層を２層設け、該反応装置の上部にグリセリンを１，２−プロパンジオールに転化するための触媒を充填し、該反応装置の下部に１，２−プロパンジオールをプロパナールに転化するための触媒を充填する。第２の反応装置の触媒層にはプロパナールを１−プロパノールに転化するための触媒を充填する。そして、第１の反応装置にグリセリンと水素を供給し、第一の反応装置で得られたプロパナールと水素を第２の反応装置に供給することによって１−プロパノールを製造することが可能である。
【００７６】
また、第１の反応装置にグリセリンを１，２−プロパンジオールに転化するための触媒を充填し、第２の反応装置の上部に１，２−プロパンジオールをプロパナールに転化するための触媒を充填し、反応装置の下部にプロパナールを１−プロパノールに転化するための触媒を各々充填する方法も挙げられる。そして、第１の反応装置にグリセリンと水素を供給し、第一の反応装置で得られた１，２−プロパンジオールと水素を第２の反応装置に供給することによっても１−プロパノールを製造することが可能である。
上記のように２基の反応装置を用いる場合の原料のフィード量と水素の供給量の比や水素の供給量は、上記グリコールの製造方法、上記第二の工程、上記第三の工程で記載した条件を用いることができ、各触媒層の触媒の種類や温度条件は上記の各工程で記載した条件を用いることができる。また、原料の含水量についても上記した条件を用いることができる。
【実施例】
【００７７】
以下、実施例により本発明の効果を具体的に説明するが、本発明はこれらに限定されるものではない。【００７８】
実施例、比較例で用いた固定床常圧気相流通反応装置としては、内径１７ｍｍ、全長３００ｍｍの反応器を用いた。触媒層の長さは３０ｍｍに設定した。従って、反応器内における触媒層の占める体積は約６．８ｃｍ3となった。該反応器は、上端にキャリアガス導入口と原料流入口を有し、下端にガス抜け口を有する反応粗液捕集容器（冷却装置）を有するものである。反応を行った結果捕集容器に捕集された反応粗液は、ガスクロマトグラフィーにて測定し、検量線補正後、グリセリンなどの原料の残量、１，２−プロパンジオールなどの生成物の収量を決定し、この値から転化率（モル％）、選択率（モル％）を求めた。触媒である銅系触媒は、粒径１．００から１．７０ｍｍの市販の触媒を用いた。【００７９】
＜実施例１＞
（水素流量の影響）
銅−酸化アルミニウム触媒（日揮化学製  Ｎ−２４２）が、反応装置中３０ｍｍの長さに設定された固定床常圧気相流通反応装置を用い、該反応装置の上部から水素を所定の流速で流し、原料である３０ｗｔ％グリセリン水溶液を１．８ｇ ｈ-1の速度で触媒層へ供給し水素流量の反応に与える影響を見た。反応温度を、反応装置中の触媒層の上部表面を２１０℃、下部表面を１７５℃に制御した状態でのグリセリン転化率、１，２−プロパンジオール選択率を表１に示す。
グリセリン転化率は１００％である反応条件下において、１，２−プロパンジオール選択率はおおよそ８５％と、副生成物が非常に少ないことが分かる。【００８０】
【表１】
0005555867.tif 000002
【００８１】
＜実施例２＞
（反応温度の影響）
銅−酸化アルミニウム触媒（日揮化学製  Ｎ−２４２）が、反応装置中３０ｍｍの長さに設定された固定床常圧気相流通反応装置の上部から、原料である３０ｗｔ％グリセリン水溶液を１．８ｇ ｈ-1の速度で、水素を流量３６０ｍｌ ｍｉｎ. -1の速度で触媒層へ供給し、触媒層の温度変化の反応に与える影響を見た。原料供給モル数に対する水素供給モル数比は１６４となる。反応温度を変えた場合のグリセリン転化率、１，２−プロパンジオール選択率を表２に示す。
グリセリン転化率は１００％である反応条件下において、触媒層下部の温度が１７５℃以下の反応では１，２−プロパンジオール選択率は概ね９０％を超え、１９０℃での反応においても比較的高い目的生成物への選択性を示した。【００８２】
【表２】
0005555867.tif 000003
【００８３】
＜実施例３＞
（種々の触媒による反応）
種々の市販触媒を用い、反応原料にグリセリン濃度８０％のグリセリン水溶液を用い、水素流量を２４０ｍｌ ｍｉｎ. -1とし、反応装置中の触媒層の上部表面を２１０℃、下部表面を１７０℃とした。
それ以外の条件は実施例２に準じた。原料供給モル数に対する水素供給モル数比は４１となる。グリセリン転化率、１，２−プロパンジオール選択率を表３に示す。
グリセリン濃度８０重量％という高濃度のグリセリンを用いても、銅を含有する触媒を用いても、高転化率条件下で目的生成物の選択率は８０％を超えることが可能であった。【００８４】
【表３】
0005555867.tif 000004
【００８５】
＜比較例１＞
原料供給モル数に対する水素供給モル数比が３０以下での条件で反応を行った。水素流量を２５ｍｌ ｍｉｎ．-1として反応を行ったため、触媒層体積に対する水素流量比は１１であった。その他の条件は実施例１に準じた。結果を表４に示す。【００８６】
【表４】
0005555867.tif 000005
【００８７】
＜比較例２＞
反応温度を変えて、触媒層の温度変化が反応に与える影響を見た。その他の条件は実施例２に準じた。結果を表５に示す。【００８８】
【表５】
0005555867.tif 000006
【００８９】
以下の実施例及び比較例では、１−プロパノールの製造例を具体的に説明する。
以下の実施例及び比較例で用いた固定床常圧気相流通反応装置は、上記のグリコール製造方法で用いたものと同様に、内径１７ｍｍ、全長３００ｍｍの反応器であり、その上端にキャリアガス導入口と原料流入口があり、下端にガス抜け口を有する反応粗液捕集容器（冷却装置）を有するものである。【００９０】
以下の実施例及び比較例で用いた触媒について説明すると、グリセリンを１，２−プロパンジオールに転化するときの触媒は銅−酸化アルミニウム触媒であり、１，２−プロパンジオールをプロパナールに転化するときの触媒は二酸化ケイ素担持リンタングステン酸であり、プロパナールからの１−プロパノールへの反応触媒は銅−酸化アルミニウム触媒である。銅−酸化アルミニウム触媒は市販のもの（商品名：N−２４２、日揮化学製）を、二酸化ケイ素担持リンタングステン酸は市販のリンタングステン酸（和光純薬製、特級グレード）を水に溶解し、市販の二酸化ケイ素（商品名：キャリアクトＱ１０、富士シリシア化学製）に３０重量％の担持量となるように含浸法にて担持した触媒を用いた。
捕集容器に捕集された反応粗液は、ガスクロマトグラフィーにて分析し、検量線補正後、１−プロパノールなどの収量、グリセリンなどの原料の残量を決定し、この値から転化率（モル％）、選択率（モル％）を求めた。【００９１】
＜実施例４＞
（１，２−プロパンジオールからの１−プロパノールの合成  反応温度１）
触媒層上部にヘテロポリ酸を担持した二酸化ケイ素触媒０．３ｇを設置し、触媒層下部に銅−酸化アルミニウム触媒（日揮化学株式会社製 Ｎ２４２）０．５ｇを設置した反応装置を用い、原料である３０ｗｔ％１，２−プロパンジオール水溶液を１．８ｇ ｈ-1の速度で、水素を毎分３０ｍｌで供給し、反応温度を変えて反応を行った。１，２−プロパンジオール転化率、１−プロパノール選択率、１−プロパノール収率は以下の表６に示す通りであった。原料供給モル数に対する水素供給モル数比は１１．３であった。【００９２】
【表６】
0005555867.tif 000007
【００９３】
＜実施例５＞
（１，２−プロパンジオールからの１−プロパノールの合成、触媒量）
実施例４に記載の下部触媒層の触媒量を変えて反応温度２００℃で反応を行った。１，２−プロパンジオール転化率、１−プロパノール選択率、１−プロパノール収率は以下の表７に示す通りであった。【００９４】
【表７】
0005555867.tif 000008
【００９５】
＜実施例６＞
（１，２−プロパンジオールからの１−プロパノールの合成、反応温度２）
触媒層上部と触媒層下部の反応温度を変えた以外は実施例４に則って反応を行った。１，２−プロパンジオール転化率、１−プロパノール選択率、１−プロパノール収率は以下の表８に示す通りであった。【００９６】
【表８】
0005555867.tif 000009
【００９７】
＜実施例７＞
（１，２−プロパンジオールからの１−プロパノールの合成、水素流量）
水素流量を変え、反応温度を２００℃に固定した以外は実施例４に則って反応を行った。１，２−プロパンジオール転化率、１−プロパノール選択率、１−プロパノール収率は以下の表９に示す通りであった。【００９８】
【表９】
0005555867.tif 000010
【００９９】
＜実施例８＞
（グリセリンからの１−プロパノールの合成）
触媒層上部に銅−酸化アルミニウム触媒（日揮化学株式会社製 Ｎ２４２）８．７ｇを設置し、触媒層中部にヘテロポリ酸を担持した二酸化ケイ素触媒０．３ｇを設置し、更に触媒層下部に銅−酸化アルミニウム触媒（日揮化学株式会社製 Ｎ２４２）０．５ｇを設置した反応装置を用い、原料であるグリセリン３０ｗｔ％水溶液を１．８ｇ ｈ-1の速度で、水素を３６０ｍｌｍｉｎ．-1の速度で供給し、触媒層上部の上表面と下表面の温度と、触媒層中部と、触媒層下部の反応温度を変えて反応を行った。原料供給モル数に対する水素供給モル数比は１６４であった。グリセリン転化率、１−プロパノール選択率、１−プロパノール収率は以下の表１０に示す通りであった。【０１００】
【表１０】
0005555867.tif 000011
【０１０１】
以下の表１１に結果が示される実験で用いた固定床加圧気相流通反応装置としては、内径２８ｍｍ、全長１０００ｍｍの反応器を用いた。触媒層の長さは１５０ｍｍに設定した。従って、反応器内における触媒層の占める体積は約９２．４ｃｍ3となった。該反応器は、上端にキャリアガス導入口と原料流入口を有し、下端に背圧弁を介してガスが排出される反応粗液捕集容器（冷却装置）を有するものである。反応を行った結果捕集容器に捕集された反応粗液は、ガスクロマトグラフィーにて測定し、検量線補正後、グリセリンなどの原料の残量、１，２−プロパンジオールなどの生成物の収量を決定し、この値から転化率（モル％）、選択率（モル％）を求めた。触媒である銅系触媒は、粒径１／８インチタブレットの市販の触媒（Ｎ．Ｅ．ケムキャット社製、Ｃｕ−０８２５Ｔ）を用いた。原料グリセリンは８０％の濃度のものを用いた（残りは水）。
上記反応装置の上部から水素を表１１に記載の各供給量で供給し、原料グリセリンを表１１に記載に記載されるＷＨＳＶで供給した。
反応率、アセトール（ＨＡ）の選択率、プロピレングリコール（ＰＧ）の選択率及び収率を表１１に示す。【０１０２】
【表１１】
0005555867.tif 000012
【０１０３】
上記表１１に示された結果を見ると、例えば、上記実験Ｎｏ．７及び８の結果を比較すると、大気圧下での反応に比べ、加圧下の反応では、ＰＧ（プロピレングリコール）の選択率が高く、ＨＡ（アセトール）の選択率が低いことが分かった。また、水素−グリセリンのモル比が大気圧下でのそれよりも小さい条件下で反応を行ってもＰＧへの選択率が高いということは水素の消費量がより少なく、経済的にも有利であることを示している。
上記実験Ｎｏ．１１及び１２の比較や、１４及び１５の比較でも同様の結果が得られた。